Brevet FR2840310A1 — publié le 20031205

encres d'impression. 1 2840310 La presente invention concerne la fabrication de mousse de polyurethanne "verse" abrasive. L'invention permet de realiser une mousse de polyurethanne verse, c'est-a dire sans catalyseur (fourchette catalytique) et sans additifs (silicone, agent d'expansion) par la reaction d'une suspension aqueuse d'abrasifs conventionnels, de bacteries, d'algues ou de substances medicamenteuses sur un vrai prepolymere d'isocyanate (rapport NCO / OH-2). La fabrication d'une mousse souple de polyurethanne est en general le resultat de la reaction d'un polyether polyol ( sequence oxyde d'ethylene /oxyde de propylene), sur un diisocyanate (Toluene diisocyanate (TDI) ou du methylene diisocyanate (MDI)). Pour realiser cette reaction et obtenir une belle mousse poreuse avec de tres bonnes performances mecaniques, il est necessaire de realiser un complexe catalytiques (fourchette catalytique: sel d'etain et amine secondaire) et d'ajouter au melange divers produits chimiques: agents d'expansion (IICFC, pentate) et des agents tensio-actifs (silicone), charges minerales; dans un reacteur, on introduira le TDI, puis progressivement le melange de polyether polyol, 25 de fa,con a reguler la cinetique de la reaction, jusqu'a l'obtention d'un vrai prepolymere (rapport NCO/OII - 2); la fin de reaction se verifiera par un pourcentage NCO residue! sur prepolymere. La mousse de polyurethanne ainsi obtenue ne presente aucune toxicite car elle ne contient ni amines secondaires, ni sel d'etain, ni traces de monomere libre du TDI; Pour realiser cette mousse, il est necessaire de realiser un propolymere sur toluene diisocyanate, en general du TDI 60/40 ou 80/20; le polyether polyol sera un polyol de poids moleculaire 3 a 4000 souche glycerine ou trimethylolpropane (TMOP) sequence OP/OE et d'une cire de polyethylene glycol d'un poids moleculaire compris entre 3 et 900, et ce sans additif et sans charge minerale. 2 2840310 REVEND IC AT I ON S 1) Dispositifpour realiser une mousse verse de polyurethanne sans fourchette catalytique ni additifs (silicones agent d'expansion); ['invention consiste a realiser dans un reacteur un vrai prepolymere d'isocyanate de rapport NCO / 0II = 2. 2) Dispositif caracterise par le mode operateur suivant: dans ce reacteur, on introduit 24,81 % de toluene diisocyanate (TDI) et parallelement, dans une autre capacite, on realise le melange des polyols: c'est-a-dire 52,64% d'un polyol sequence OP / OE et 24,81% d'un polyol OE (oxyde ethylene). Ensuite, on les deshydrate de fa,con a obtenir un % h2O inferieur a 200 ppm. d'eau. Apres, on introduit les prolyether polyols dans le reacteur contenant le TDI et on agite pendant trots heures, en maintenant la temperature a 70 degre. Enfin, on retire le propolymere et on le stocke a l'abri de l'humidite. 3) Dispositif caracterise par les constituents du melange utilises que vent le toluene diisocyanate ((TDI) 80/20, 48,2% NCO), le polyglycol tout oxyde ethylene (PM 400) et le polyol sequence OP / OE ( oxyde prolylene / oxyde ethylene) . 3 2840310 REVENDICATIONS La presente invention permet de realiser une mousse verse de polyurethanne sans fourchette catalytique ni additifs (silicones agent d' expansion). Pour realiser cette mousse il faut tout d'abord realiser un vrai prepolymere NCO/OII = 2 Sur TDI avec un choix de polyols adaptes (sequences OP/OE), PM 1000 a 4000 et cire de Polyethyleneglycol (PM 100 a 900) Une fois le melange reactionnel dans le reacteur, on suivra la cinetique de reaction par des analyses de % de NCO residue!. On considerera la reaction terminee lorsque le rapport NCO/OII du prepolymere sera egal a 2. l0 Le melange de ce prepolymere avec de l'eau contenant des argues, des bacteries, des agents abrasifs, des granulate, des substances medicamenteuses permet d'obtenir une mousse souple ne presentant aucune ecotoxicite d'ou une